(57)【要約】  本発明は、少なくとも１種のセルロース系繊維材料基材とセルロース系基材上に被覆された少なくとも１種のポリマーフィルムとを含む多層パッケージングであって、ポリマーフィルムがオレフィンポリマーを含む少なくとも１つのバリヤー層と、非晶質ポリアミドを含む少なくとも１つのシーラント層とから製造されており、シーラント層が包装される製品と接触してもよいように配置された層である、多層パッケージングに関する。【特許請求の範囲】
【請求項１】
ａ）少なくとも１種のセルロース系繊維材料基材と、
ｂ）ａ）の基材上に被覆された少なくとも１種のポリマーフィルムであって、
ｉ）オレフィンポリマーを含む少なくとも１つのバリヤー層、および
ｉｉ）非晶質ポリアミドを含む少なくとも１つのシーラント層
を含む少なくとも１種のポリマーフィルムと
を含み、該シーラント層が包装される製品と接触することを特徴とする多層パッケージング。
【請求項２】
前記オレフィンポリマーがシクロオレフィンポリマーであることを特徴とする請求項１に記載のパッケージング。
【請求項３】
前記オレフィンポリマーが、ＩＳＯ  ＤＩＳ  １１８３に従って測定される際に、９４０ｋｇ／ｍ3以上の密度を有する高密度ポリエチレンであることを特徴とする請求項１に記載のパッケージング。
【請求項４】
前記バリヤー層が、ＤＩＮ５３１２２に従って２３℃の温度および８５％の相対湿度で測定される際に、１０ｇ／（ｍ2．２４時間）未満の透湿度（ＭＶＴＲ）を有することを特徴とする請求項１に記載のパッケージング。
【請求項５】
前記シーラント層が、ＤＩＮ５３３８０に従って２３．０℃の温度でおよび５０％の相対湿度で測定される際に、１００ｃｍ3／（ｍ2．２４時間．バール）未満の酸素透過度を示すことを特徴とする請求項１に記載のパッケージング。
【請求項６】
前記ポリマーフィルムが、前記基材と前記バリヤー層との間に置かれる第１接着剤層と、前記バリヤー層と前記シーラント層との間に置かれる第２接着剤層とをさらに含むことを特徴とする請求項１に記載のパッケージング。
【請求項７】
前記第１接着剤層が低密度ポリエチレンを含むことを特徴とする請求項６に記載のパッケージング。
【請求項８】
前記第２接着剤層が無水マレイン酸変性ポリエチレンを含むことを特徴とする請求項６に記載のパッケージング。
【請求項９】
前記ポリマーフィルムが前記パッケージングの全重量を基準にして１０重量％未満、およびより好ましくは５重量％未満であることを特徴とする請求項１に記載のパッケージング。
【発明の詳細な説明】
【技術分野】
【０００１】
本発明は、酸素および湿気に対する良好なバリヤーの役割を果たす、目に見えない、シール性の、環境にやさしい、多層パッケージング材料に関する。
【背景技術】
【０００２】
包装工業では、板紙または紙箱に製品を包装することが慣例である。幾つかの用途については、板紙または紙は、例えばそれらの剛性のためにプラスチックであることが好ましいかもしれない。それらはまた印刷のための良好な担体であり、それらはリサイクルするのが容易である。板紙および紙は、包装される品目が外側環境に面して不活性である場合に完璧である。しかし、それらは通常、酸素、水蒸気、臭いまたは他のガスもしくは液体に対してバリヤーの役割を果たさない。
【０００３】
包装される品目が例えば食品である場合、臭い、ガスまたは液体が包装される品目から外側へ、およびその逆に通過するような望ましくない状態を避けるために、板紙パッケージングは、通常、高分子プラスチックフィルムでカバーされているか、または内容物の周りにシールされたおよび板紙パッケージング中へ挿入された別個のポリマーフィルムを有する。このプラスチックフィルム（例えば、ポリ塩化ビニリデン）は、これらの物質に対してバリヤーの役割を果たす。これは、使用される包装品目の数を増やす傾向がある。
【０００４】
今日では、人々は益々環境について懸念し、将来のためにそれを保全するための措置を講じたいと願っている。幾つかの政府は、埋立地での包装材料の蓄積に対して措置を講じてきた。特に、リサイクル不可能なポリマー物質の使用が止められる一方で、リサイクル可能な原材料の使用が強く推奨されている。消費者もまた、彼らの日常生活で使用済み包装材料を処分したいそれぞれの時にリサイクル可能な材料とリサイクル不可能な材料とを選別するよう勧められている。これらの操作は時間と努力とを必要とし、選別およびリサイクルするのがより容易である新たな包装製品が望まれている。
【０００５】
簡単なおよび汚染性の少ない包装製品を手にするために、上に記載されたような板紙およびプラスチックフィルムの両方を単一品目中へ組み合わせることが望ましいであろう。シングルピース包装材料は取り外すのが容易であり、輸送するのが容易であり、リサイクルするのが容易であろう。
【０００６】
また、板紙はポリマー物質よりもリサイクルするのが当然容易であるので、少なくとも幾つかの政府のリサイクル規制にとって、依然として「平」板紙品目とみなすことができる、かつ、それゆえ板紙のみのリサイクル用の普通のプロセス流れを受けることができるような少ない百分率のポリマーを有する組合せパッケージング製品を提供することが望まれるであろう。同時に、シール性、耐性のようなその古典的性質だけでなく、パッケージングのバリヤー性も保持されるべきである。
【０００７】
一般に、パッケージングフィルムは、パッケージングの安全な密閉を確保するために、それ自体にシールされるシーラント層を含む。シーラント層は、フィルムの一番上の層であり、包装される品目と通常直接接触している。この観点では、シールは貯蔵および輸送の間ずっと密封性を維持するのに十分な機械的強度を持たなければならない。
【０００８】
特に食品パッケージングの場合、包装される食品が貯蔵の間ずっとその味および香りの完全無欠性を保持することが重要である。これを行うため、シーラント層は、良好な官能的性質を有するべきであり、食品の独特の味および香りを取り込むべきではない。シーラント層による追加によってか、奪取によってかのいずれかで食品の味および香りが変えられないこともまた非常に重要である。さらに、長期間にわたって商品を保持するためにパッケージングフィルムが酸素および湿気または水蒸気に対して良好なバリヤー性を有することが重要である。
【０００９】
（特許文献１）は、板紙基材の内面に付着された非晶質ナイロン層と、製品と接触するポリオレフィン層とを含む積層材料を開示している。これらの種類の材料は、包装される食品の味および香りの維持に関して、およびシール性に関して依然として満足のいくものではない。
【００１０】
【特許文献１】ＥＰ０  ５２０  ７６７号明細書
【特許文献２】ＤＤ−Ａ−１０９  ２２５号明細書
【特許文献３】ＥＰ−Ａ−０  ４０７  ８７０号明細書
【特許文献４】ＥＰ−Ａ−０  ４８５  ８９３号明細書
【特許文献５】米国特許第５，８６９，５８６号明細書
【特許文献６】米国特許第６，０６８，９３６号明細書
【特許文献７】国際公開第９８／２７１２６号パンフレット
【発明の開示】
【発明が解決しようとする課題】
【００１１】
それゆえ、酸素および水蒸気に対するバリヤーとして有効である、包装される品目の味および香りを維持する、熱シール性である、かつ、それにもかかわらずリサイクル目的のための「平」板紙品目とみなすことができる板紙ベースのパッケージングを求める要求は依然として存在する。
【課題を解決するための手段】
【００１２】
今、驚くべきことに、良好なバリヤー性を有する特に薄い（好ましくは約５〜約１００ミクロン、より好ましくは約１０〜約３０ミクロンの）ポリマーフィルムを共押出すること、ならびに酸素および水蒸気に対して良好なバリヤー性を有する、かつ、リサイクル目的のためのモノ材料ベースのパッケージングとみなすこともできる板紙−または紙ベースのパッケージング製品を製造するために板紙または紙基材上へそれを被覆することが可能であることが分かった。
【００１３】
本発明の態様は、
ａ）板紙または紙のような少なくとも１種のセルロース系繊維材料基材と、
ｂ）ａ）の基材上に被覆された少なくとも１種のポリマーフィルムであって、
ｉ）オレフィンポリマーを含む少なくとも１つのバリヤー層、および
ｉｉ）非晶質ポリアミドを含む少なくとも１つのシーラント層
を含む少なくとも１種のポリマーフィルムと
を含み、該シーラント層が包装される製品と接触する多層パッケージングである。
【００１４】
本発明のパッケージングは少量のポリマーを含んでいるにすぎないけれども、それはそれでも酸素および水蒸気に対して優れたバリヤー性を有する。シーラント層の特殊な性質のために、パッケージングは、包装の完全無欠性を維持するのに重要である、それ自体への良好なシール性を有し、それはまた良好な官能的性質をも示す。本発明の包装材料に包装される食品は、その味もその好ましい香りも失わない。本発明のフィルムは、包装される食品の味および香りに関して何の影響も及ぼさない。本発明のパッケージングは環境にやさしい。その低い量のポリマーのために、それは、多数の国々の環境規制標準により「ポリマーがない」とみなすことができ、容易にリサイクル可能である。生産するのがまた容易であり、安価である。
【００１５】
さらに、本発明のパッケージングで使用される様々なポリマーの性質のために、ポリマーフィルムは透明である。そのようなものとして、それは顧客には目に見えず、従ってまるで何のポリマーフィルムも板紙または紙の上に全くないかのように、板紙または紙の外観を有するパッケージング材料を提供する。
【００１６】
本発明のパッケージングはまた良好な耐穿孔性、良好な剛性および良い光沢を示す。さらに、フィルムの低い摩擦係数のため、包装機でそれを高速で加工することが可能である。
【００１７】
本発明のパッケージングは、食品包装に用途を見出すことができる、それは、チョコレート、ビスケットのような固体食品の包装、および果汁、飲料、スープ、油、水、アルコールのような液体食品での包装にも用途を見出すことができる。
【発明を実施するための最良の形態】
【００１８】
本発明のパッケージングは、セルロース系繊維材料からなる少なくとも１つの基材を含む。好ましくは、セルロース系繊維材料には板紙および／または紙が含まれる。セルロース系繊維材料基材の坪量は、好ましくは約３０グラム／平方メートル（ｇ／ｍ2）から約５００ｇ／ｍ2、より好ましくは約１００ｇ／ｍ2から約３００ｇ／ｍ2の範囲である。
【００１９】
セルロース系繊維材料基材は火炎処理またはコロナ処理することができる。
【００２０】
本発明のパッケージングのポリマーフィルムは基材上に被覆される。それは、オレフィンポリマーを含む少なくとも１つのバリヤー層を含む。オレフィンポリマーには、エチレンホモポリマー、プロピレンホモポリマー、エチレンとプロピレンとの共重合体、シクロオレフィンポリマーおよびそれらの混合物が含まれる。好ましくは、エチレンモノマーは、共重合体の重量を基準にして約２から約８重量％の範囲の量でエチレンとプロピレンとの共重合体中に存在する。
【００２１】
本発明の好ましい実施形態では、バリヤー層のオレフィンポリマーはシクロオレフィンポリマーである。本発明に好適なシクロオレフィンポリマーは２００から１００．０００の範囲の平均分子量Ｍｗ（重量平均）を有する。それらは実質的に非晶質であり、すなわち、それらは５重量％未満の結晶化度を有する。それらは、一般に０から３００℃の範囲であるガラス転位温度Ｔｇを好ましくは示す。シクロオレフィンポリマーの多分散性Ｍｗ／Ｍｎは好ましくは１から５である。
【００２２】
シクロオレフィンポリマー（ＣＯＰ）は、ただ１つのタイプのシクロオレフィンから形成されたホモポリマーまたはシクロオレフィンとコモノマー（ＣＯＣ）とから形成された、コモノマー含有率がシクロオレフィンポリマーの重量を基準にして多くても２０重量％である共重合体である。シクロオレフィンは、シクロアルケン、ビシクロアルケン、トリシクロアルケンまたはテトラシクロアルケンのような、モノ−またはポリ−不飽和多環式環システムである。環システムは、モノ置換またはポリ置換であることができる。モノアルキル化または非置換シクロオレフィンから形成されているシクロオレフィンの方が好ましい。特に好ましいシクロオレフィンホモポリマーは、ポリノルボルネン、ポリジメチルオクタヒドロナフタレン、ポリシクロペンテンおよびポリ（５−メチル）ノルボルネンである。シクロオレフィンポリマーはまた分枝であることができる。このタイプの製品は櫛形または星形構造を有することができる。
【００２３】
所望される場合には、上に記載されたシクロオレフィンはまたコモノマーと共重合することもできる。本発明の好ましい実施形態では、これらのシクロオレフィン共重合体（ＣＯＣ）は、ＣＯＣの重量を基準にして２０重量％まで、好ましくは１〜１５重量％、特に１〜８重量％のコモノマーを含有する。好ましいコモノマーは、２〜６個の炭素原子を有するオレフィン、特にエチレンおよびブチレンである。
【００２４】
本発明の好ましいシクロオレフィンポリマーはエチレン−ノルボルネン共重合体である。
【００２５】
シクロオレフィンポリマーは、遷移金属触媒の助けによって製造することができる。製造方法は、例えば、参照によって本明細書に援用される（特許文献２）、（特許文献３）、（特許文献４）および米国特許公報(特許文献５)、米国特許公報(特許文献６)ならびに（特許文献７）に記載されている。製造中の分子量調整は、水素を用いて都合よく達成することができる。好適な分子量はまた、触媒および反応条件の目標に向けた選択によって確立することができる。この点の詳細は、上述の仕様書に与えられている。
【００２６】
本発明に好適なシクロオレフィンはチコナ（Ｔｉｃｏｎａ）によって商品名トパス（Ｔｏｐａｓ）（登録商標）で販売されている製品である。
【００２７】
本発明の好ましい実施形態では、バリヤー層はシクロオレフィンポリマーにあり、より好ましくはエチレン−ノルボルネン共重合体にある。
【００２８】
本発明の別の好ましい実施形態では、オレフィンポリマーは高密度ポリエチレンである。好ましくは、この高密度ポリエチレンは、ＩＳＯ  ＤＩＳ１１８３に従って測定される際に、９４０ｋｇ／ｍ3以上、より好ましくは約９４０ｋｇ／ｍ3から約９６５ｋｇ／ｍ3の範囲の密度を有する。より好ましくは、第１バリヤー層は高密度ポリエチレンにある。
【００２９】
バリヤー層は好ましくは約５ｇ／ｍ2から約３０ｇ／ｍ2、より好ましくは約１０ｇ／ｍ2から約２０ｇ／ｍ2の範囲の坪量を有する。
【００３０】
バリヤー層は湿気または水蒸気に対するバリヤーである。好ましくは、バリヤー層は、ＤＩＮ５３１２２に従って２３℃の温度および８５％の相対湿度で測定される際に、１０ｇ／（ｍ2．２４時間）未満、好ましくは１．１ｇ／（ｍ2．２４時間）未満の透湿度（ＭＶＴＲ）を有する。
【００３１】
本発明のパッケージングのポリマーフィルムは、また、少なくとも非晶質ポリアミドを含むシーラント層をも含む。好ましくは、このポリアミドは、次式（Ｉ）の非晶質コポリアミド６−Ｉ／６−Ｔである。
【００３２】
【化１】
2005514225.tif 000002
【００３３】
本発明での使用に好適な幾つかの非晶質コポリアミドは、本願特許出願人から商品名セラー（Ｓｅｌａｒ）（登録商標）ＰＡで商業的に入手可能な、またはＥＭＳ−ケミー（Ｃｈｅｍｉｅ）ＡＧから商品名グリボリー（Ｇｒｉｖｏｒｙ）（登録商標）で商業的に入手可能な非晶質ナイロン樹脂６−Ｉ／６−Ｔである。
【００３４】
この非晶質ポリアミドはポリアミド６のような脂肪族ポリアミドとブレンドされてもよい。本発明の好ましい実施形態では、シーラント層は非晶質ポリアミドにある。
【００３５】
シーラント層は約３ｇ／ｍ2から約２０ｇ／ｍ2、好ましくは約５ｇ／ｍ2から約１０ｇ／ｍ2の範囲の坪量を好ましくは有する。
【００３６】
シーラント層は包装される製品と接触している。これは、シーラント層が製品に向けられており、製品、例えば食品がどの形状であるかに依存して、それが製品に触れるかも触れないかもしれないことを意味する。シーラント層はまた酸素に対するバリヤーとしても役立つ。シーラント層は、ＤＩＮ５３３８０に従って２３．０℃の温度で、５０％の相対湿度で測定される際に、１００ｃｍ3／（ｍ2．２４時間．バール）未満の酸素透過度を示す。
【００３７】
ポリマーフィルムは、基材とバリヤー層との間および／またはバリヤー層とシーラント層との間に置かれる１または複数の接着剤層をさらに含んでもよい。
【００３８】
好適な接着剤には、エチレンホモポリマー、プロピレンホモポリマー、エチレンと酢酸ビニル、アクリル酸メチル、アクリル酸ブチル、アクリル酸エチルもしくはプロピレンから選択されたコモノマーとの共重合体、およびそれらの混合物が含まれる。これらの接着性ポリマーは無水マレイン酸変性であってもよい。好ましくは、接着剤は、米国材料試験協会（ＡＳＴＭ）Ｄ１２３８、条件Ｅに従って１９０℃および２．１６Ｋｇで測定される際に、約３から約７の範囲のメルトフローインデックスを有する。
【００３９】
本発明の好ましい実施形態では、ポリマーフィルムは、基材とバリヤー層との間に置かれる第１接着剤層と、バリヤー層とシーラント層との間に置かれる第２接着剤層とを含む。好ましくは、第１接着剤層はエチレンホモポリマー、より好ましくは低密度ポリエチレンを含む。この低密度ポリエチレンは好ましくは、ＩＳＯ  ＤＩＳ１１８３に従って測定される際に、約９００ｋｇ／ｍ3から約９３５ｋｇ／ｍ3の範囲の密度を有する。好ましくは、第２接着剤層は無水マレイン酸変性ポリエチレンを含む。
【００４０】
好適な無水マレイン酸変性ポリエチレンは、本願特許出願人から商品名バイネル（Ｂｙｎｅｌ）（登録商標）シリーズ４０００”、バイネル（登録商標）シリーズ４１００、バイネル（登録商標）シリーズ４２００、バイネル（登録商標）シリーズ５０００で、または日本国三井石油化学工業から商品名「アドマー（Ａｄｍｅｒ）ＮＦ５５０」もしくは「アドマーＱＦ５５１」で商業的に入手可能である。
【００４１】
接着剤層は、約２ｇ／ｍ2から約１０ｇ／ｍ2の範囲の、好ましくは約３ｇ／ｍ2から約５ｇ／ｍ2の範囲の坪量を好ましくは有する。
【００４２】
本発明のパッケージングは、２つの既に述べられた層の間にか、基材層の外側上にかのどちらかに置かれる追加の層を含んでもよい。本発明の実施形態では、パッケージングは、基材層の外側に接触した、エチレンとアクリル酸アルキルとの共重合体の水分散系を含むフィルムを含む。好適な分散系は、商品名アクワシール（Ａｑｕａｓｅａｌ）（登録商標）で、オランダ国の会社パラメルト（Ｐａｒａｍｅｌｔ）から商業的に入手可能な製品である。
【００４３】
本発明の別の実施形態では、パッケージングは対称であり、基材層がコア層である。
【００４４】
上述した層のそれぞれは、可塑剤、安定剤、酸化防止剤、紫外線吸収剤、加水分解安定剤、帯電防止剤、染料もしくは顔料、充填材、難燃剤、滑剤、ガラス繊維およびフレークのような強化材、加工助剤、例えば剥離剤、および／またはそれらの混合物をはじめとする通常の添加剤を含んでもよい。酸化防止剤は層中に約４００〜約５００ｐｐｍの量で存在してもよい。
【００４５】
本発明のパッケージングの総坪量は約３０ｇ／ｍ2から約５００ｇ／ｍ2、より好ましくは約３００ｇ／ｍ2から約４００ｇ／ｍ2の範囲である。
【００４６】
好ましくは、ポリマーフィルムは、パッケージングの全重量を基準にして、１０重量パーセント（重量％）未満、より好ましくは５重量％未満である。
【００４７】
本発明のパッケージングは、先ずキャストフィルムまたは吹込フィルム押出でポリマーフィルムを製造し、次にこのポリマーフィルムをセルロース系繊維材料基材に接合することによって製造されてもよい。
【００４８】
本発明の好ましい実施形態では、パッケージングは共押出被覆によって次の通り製造される。ペレット形状のポリマーが押出機のホッパー中に運ばれる。押出機はポリマーを溶融し、ダイを通してそれを押しやるためのある圧力を持つようになる。異なるポリマーの溶融体は供給ブロックでまたは直接フラットダイで合体する。生産共押出被覆ラインは、通常、ポリマー溶融体を同じダイに供給する２または３つの押出機を有する。ダイを出る溶融体カーテンはニップを形成する２つのロール（冷却ロールおよびゴム被覆ロール）によって延伸される。ポリマーの総被覆坪量は典型的には１５ｇ／ｍ2〜５０ｇ／ｍ2である。ポリマーはニップ中で基材上にプレスされて接着を持つようになり、冷却ロールで冷却されて凝固する。ロールから解かれる基材は、そこで溶融体カーテンによって被覆されるニップに入る前に、火炎処理する、コロナ処理する、または下塗することができる。典型的なライン速度は１００〜３００ｍ／分である。
【００４９】
共押出被覆によって、多層パッケージングは、単一操作で、高速度でおよび低コストで製造することができる。
【００５０】
本発明のパッケージングは、ＤＩＮ５３１２２に従って２３．０℃の温度および８５％の相対湿度で測定される際に、１０ｇ／（ｍ2．２４時間）未満、好ましくは１．１ｇ／（ｍ2．２４時間）未満の透湿度と、ＤＩＮ５３３８０に従って２３．０℃の温度および５０％の相対湿度で測定される際に、１００ｃｍ3／（ｍ2．２４時間．バール）未満の酸素透過度とを好ましくは示す。
【００５１】
本発明のパッケージングはまた優れたシール性をも示す。それは環境にやさしい。少量のポリマーのために、それは平厚紙または平紙としてリサイクルすることができる。さらに、本発明のパッケージングは包装される食品の味または香りを変えない。
【００５２】
本発明は、次の実施例でさらに説明されるであろう。次の実施例では、基材層は常に最初に示され、／／によって共押出しされた層から区切られている。
【実施例】
【００５３】
（成分の説明）
下に述べる実施例で使用した材料は次の通りであり、それぞれの商標および商品名で特定される。
【００５４】
接着剤：米国材料試験協会（ＡＳＴＭ）Ｄ１２３８、条件Ｅに従って１９０℃および２．１６Ｋｇで測定される際に、５．８ｄｇ／分のメルトフローインデックスの、商品名バイネル（登録商標）４２Ｅ７０３で本願特許出願人から商業的に入手可能な、無水物変性低密度ポリエチレン樹脂。
【００５５】
オレフィン１：ＩＳＯ１１３３に従って２３０℃で測定される際に、８のメルトフローインデックス（ＭＦＩ）を有する、ＩＳＯ  ＤＩＳ１１８３に従って測定される際に、９６４ｋｇ／ｍ3の密度を有する、スタミレックス（Ｓｔａｍｙｌｅｘ）（登録商標）９０８９Ｆでオランダ国ＤＳＭから商業的に入手可能な高密度ポリエチレン。
【００５６】
オレフィン２：トパス（登録商標）８００７Ｄ−５０：チコナによって商業的に販売されている、エチレンとノルボルネンとの共重合体。
【００５７】
ポリアミド：商品名セラー（Ｓｅｌａｒ）（登録商標）ＰＡ３４２６で本願特許出願人から商業的に入手可能な非晶質ポリアミド。
【００５８】
ボード：「液体パッケージング板紙」向け品質として供給者によって特定された品質、０．５５メートルの幅、および実施例で与えられる坪量を有する、フィンランド国のソラ−エンゾ（Ｓｏｒａ−Ｅｎｚｏ）によって生産された板紙。
【００５９】
（実施例１）
（試料）
次の試料パッケージング積層品を調製した。
試料１：ｇ／ｍ2単位で次のそれぞれの坪量の板紙／／接着剤／オレフィン１／接着剤／ポリアミド：３３０／／３／１０／３／５
試料２：ｇ／ｍ2単位で次のそれぞれの坪量の板紙／／接着剤／オレフィン１／接着剤／ポリアミド：３３０／／３／１８／３／５
試料３：ｇ／ｍ2単位で次のそれぞれの坪量の板紙／／接着剤／オレフィン２／接着剤／ポリアミド：３３０／／３／１０／３／５
試料４：ｇ／ｍ2単位で次のそれぞれの坪量の板紙／／接着剤／オレフィン２／接着剤／ポリアミド：３３０／／３／１８／３／５
【００６０】
（試料調製）
試料を次の通り共押出被覆によって調製した。
各試料について、オレフィンポリマーを押出機Ａ（２．５インチ直径、Ｌ／Ｄ＝３０）に導入し、ポリアミドを押出機Ｂ（３．５インチ直径、Ｌ／Ｄ＝３０）に導入しおよび接着剤を押出機Ｃ（２．５インチ直径、Ｌ／Ｄ＝３０）に導入した。各押出機について、℃単位での温度を下記に従ってセットした。
押出機Ａ：１８０  ２２０  ２６０  ２８０  ２８０
押出機Ｂ：２４０  ２６０  ２８０  ２９０  ３００
押出機Ｃ：１８０  ２２０  ２６０  ２８０  ３００
【００６１】
アダプター、連結パイプ、供給ブロックおよびダイの温度を３００℃にセットアップした。押出機Ｃからの溶融体を２つの流れへ分割し、９スロット（押出機Ｂに連結された３スロット、押出機Ｃへの２スロット、押出機Ａへの２スロットおよび押出機Ｃへの２スロット）付きの４層供給ブロックを取りつけた。ダイギャップは０．７ｍｍであり、ダイ幅は８００ｍｍであった。空隙を１５ｃｍにセットした。ニップの固有力は４０Ｋｇ／ｃｍであり、ゴム（８０ショア（Ｓｈｏｒｅ）Ａ）を約２ｃｍよりも多く変形させた。冷却ロール温度は１０℃であった。坪量３３０ｇ／ｍ2の板紙を被覆前に火炎処理した。試料すべてを１００ｍ／分で製造した。
【００６２】
試料１〜４について、押出機速度を、押出機Ｂについては１０ｒｐｍに、押出機Ｃについては４３ｒｐｍにセットアップした。オレフィン層が１０ｇ／ｍ2の坪量を有する試料１および３については、押出機Ａを８４ｒｐｍにセットアップした。オレフィン層が１８ｇ／ｍ2の坪量を有する試料２および４については、押出機Ａを２２０ｒｐｍにセットした。
【００６３】
（試験）
（シール強度）
ポリマーフィルムで被覆された板紙を１５ｍｍ幅ストリップに切断する。２ストリップを、２５ｍｍ幅、２００ｍｍ長さの２つの加熱された金属シールジョー付きの、コップ（Ｋｏｐｐ）（独国）によって製造された溶封機で、ポリマーフィルム上ポリマーフィルムでシールする。実施例で用いるシール条件は、シール区域にかけられる０．３ＭＰａ圧力および１秒である。実施例で示すシール温度はシールジョーの温度である。
【００６４】
シール力を、１５ｍｍ幅ストリップに関してズィック（Ｚｗｉｃｋ）（独国）によって製造された引張試験機によって１００ｍｍ／分の引張速度で測定する。最大力を測定する。
【００６５】
実施例１、試料４について測定されたシール力は、表Ｉに示すようである。
【００６６】
【表１】
2005514225.tif 000003
【００６７】
（透湿度）
各試料の透湿度（ＭＶＴＲ）を、ＤＩＮ５３１２２に従って測定した。すなわち、第１試験を２３．０℃の温度および８５％の相対湿度で行い、第２試験を３７．８℃および９０％の相対湿度で行った。各試験について２測定を行った。平均値を引き出した。結果を次の表ＩＩに集める。
【００６８】
【表２】
2005514225.tif 000004
【００６９】
試料４の酸素透過度を、ＤＩＮ５３３８０に従って２３．０℃の温度および５０％の相対湿度で測定した。２測定を行った。平均測定値は７７．１ｃｍ3／（ｍ2．２４時間．バール）であった。
【００７０】
（実施例２）
実施例１、試料１の坪量３３０ｇ／ｍ2の板紙の代わりに坪量４２０ｇ／ｍ2の板紙を使用し（すべての他の坪量は試料１について示したのと同じものである）、実施例１の方法を用いて積層品（試料５）を製造することができる。得られた試料５は、５重量％未満のポリマーフィルムを含み、試料１と同じバリヤー性を有するであろう。
【国際調査報告】
2005514225.tif 000005
2005514225.tif 000006
2005514225.tif 000007